КАТАЛИЗАТОРЫ ДЛЯ ГИДРОКСИПРОПИОНОВОЙ КИСЛОТЫ ИЛИ ЕЕ ПРОИЗВОДНЫХ В АКРИЛОВУЮ КИСЛОТУ ИЛИ ЕЕ ПРОИЗВОДНЫЕ

1. Катализатор, содержащий: (а) по меньшей мере, один анион конденсированного фосфата, выбранный из группы, состоящей из формул (I), (II) и (III)
где n составляет, по меньшей мере, 2 и m составляет, по меньшей мере, 1, и
(b) по меньшей мере, два различных катиона,
при этом катализатор, по существу, нейтрально заряжен, и дополнительно при этом молярное отношение фосфора указанным, по меньшей мере, двум различным катионам составляет от приблизительно 0,7 до приблизительно 1,7.
2. Катализатор по п. 1, отличающийся тем, что указанные катионы включают:
(a) по меньшей мере, один одновалентный катион; и
(b) по меньшей мере, один многовалентный катион.
+
+
+
+
+
+
3. Катализатор по п. 2, отличающийся тем, что указанный одновалентный катион выбран из группы, состоящей из Н, Li, Na, K, Rb, Cs и их смесей.
4. Катализатор по п. 2, отличающийся тем, что указанный многовалентный катион выбран из группы, состоящей из двухвалентных катионов, трехвалентных катионов, четырехвалентных катионов, пятивалентных катионов и их смесей.
2+
2+
2+
2+
2+
2+
2+
2+
2+
2+
2+
2+
2+
2+
3+
3+
3+
3+
3+
3+
3+
3+
3+
3+
4+
4+
4+
4+
4+
4+
5+
5+
5+
5. Катализатор по п. 4, отличающийся тем, что указанный многовалентный катион выбран из группы, состоящей из Ве, Mg, Са, Sr, Ва, Mn, Fe, Со, Ni, Cu, Zn, Cd, Sn, Pb, Ti, Cr, Mn, Fe, Al, Ga, Y, In, Sb, Bi, Si, Ti, V, Ge, Mo, Pt, V, Nb, Sb и их смесей.
6. Катализатор по п. 1, отличающийся тем, что указанные анионы конденсированного фосфата описываются формулами (I) и (II).
7. Катализатор по п. 6, отличающийся тем, что указанный катализатор содержит:
2-x-s
2x
2s
2
7
2-x-s
2x
2s
2
7
1-x-s
1+3x
3s
2
7
1-x-s
2+2x
2s
2
7
(a) BaKHPO, или CaKHPO, или MnKHPO, или MnKHPO и
3
n
(b) (KPO);
где x и s превышают или равны 0 и менее чем приблизительно 0,5 и n -  положительное целое число.
8. Катализатор по п. 1, отличающийся тем, что молярное отношение фосфора к катионам в указанном катализаторе составляет от приблизительно 0,8 до приблизительно 1,3.
9. Катализатор по п. 1, отличающийся тем, что молярное отношение фосфора к катионам в указанном катализаторе составляет приблизительно 1.
10. Катализатор по п. 9, отличающийся тем, что указанные катионы включают:
+
+
+
+
+
+
(a) H, Li, Na, K, Rb, Cs или их смеси и
2+
2+
2+
2+
2+
2+
2+
2+
2+
2+
2+
2+
2+
2+
3+
3+
3+
3+
3+
3+
3+
3+
3+
3+
4+
4+
4+
4+
4+
4+
5+
5+
5+
(b) Ве, Mg, Са, Sr, Ва, Mn, Fe, Со, Ni, Cu, Zn, Cd, Sn, Pb, Ti, Cr, Mn, Fe, Al, Ga, Y, In, Sb, Bi, Si, Ti, V, Ge, Mo, Pt, V, Nb, Sb или их смеси.
11. Катализатор по п. 1, отличающийся тем, что указанный катализатор включает инертный носитель, который выполнен из материала, содержащего силикаты, алюминаты, уголь, оксиды металлов и их смеси.
12. Способ получения катализатора по п. 1, включающий стадии, на которых смешивают и нагревают, по меньшей мере, два различных соединения, содержащих фосфор, при этом каждое указанное соединение описывается одной из формул (IV) - (XXV) или любой из гидратированных форм указанных формул:
I
где M -  одновалентный катион;
II
M - двухвалентный катион;
III
M - трехвалентный катион;
IV
M четырехвалентный катион;
y -  0, 1, 2 или 3;
z - 0, 1, 2, 3 или 4;
v - 0, 1 или 2;
w - 0 или любое положительное целое число;
а, b, с, d, е, f, g, h, i, j, k и l означают любые положительные целые числа таким образом, что удовлетворены уравнения 2а=b+3с, 3d=е+3f, i=2g+h и l=3j+k.
13. Способ по п. 12, отличающийся тем, что молярное отношение фосфора к катионам в указанном катализаторе составляет приблизительно 1.
14. Способ по п. 12, отличающийся тем, что указанный катализатор прокаливают при температуре от приблизительно 200 до приблизительно 1200°С.
15. Способ по п. 12, отличающийся тем, что указанные соединения, содержащие фосфор, включают соединение, содержащее фосфор, формулы (IV), где y=1, и соединение, содержащее фосфор, формулы (V), где y=2.
16. Способ по п. 15, отличающийся тем, что указанные соединения, содержащие фосфор, включают:
2
4
(a) KHPO и
4
4
(b) CaHPO или BaHPO.
17. Способ по п. 12, отличающийся тем, что указанные соединения, содержащие фосфор, включают соединение, содержащее фосфор, формулы (IV), где y = 1, и соединение, содержащее фосфор, формулы (XV), где v = 2.
18. Способ по п. 17, отличающийся тем, что указанные соединения, содержащие фосфор, включают:
2
4
(a) KHPO; и
2
2
7
2
2
7
(b) BaPO или CaPO.
19. Способ по п. 12, отличающийся тем, что дополнительно включает стадию, на которой смешивают инертный носитель с указанными соединениями, содержащими фосфор, до, во время или после указанного смешивания и нагревания соединений, содержащих фосфор, при этом указанный инертный носитель содержит силикаты, алюминаты, уголь, оксиды металлов и их смеси.
20. Способ получения катализатора по п. 1, включающий стадии, на которых смешивают и нагревают
(а) по меньшей мере, одно соединение, содержащее фосфор, при этом каждое указанное соединение описывается одной из формул (IV) - (XXV) или любой из гидратированных форм указанных формул:
I
где M - одновалентный катион;
II
M - двухвалентный катион;
III
M - трехвалентный катион;
IV
M - четырехвалентный катион;
y - 0, 1, 2 или 3;
z - 0, 1, 2, 3 или 4;
v - 0, 1 или 2;
w -  0 или любое положительное целое число;
а, b, с, d, е, f, g, h, i, j, k и l означают любые положительные целые числа таким образом, что удовлетворены уравнения 2а=b+3с, 3d=е+3f, i=2g+h, и l=3j+k, и
(b) по меньшей мере, одно соединение, не содержащее фосфор, выбранное из группы, состоящей из нитратных солей, карбонатных солей, ацетатных солей, оксидов металлов, хлоридных солей, сульфатных солей и гидроксидов металлов, при этом каждое указанное соединение описывается одной из формул (XXVI) - (XL), или любой из гидратированных форм указанных формул
21. Способ по п. 20, отличающийся тем, что молярное отношение фосфора к катионам в указанном катализаторе составляет приблизительно 1.
22. Способ по п. 20, отличающийся тем, что указанный катализатор прокаливают при температуре от приблизительно 200 до приблизительно 1200°С.
23. Способ по п. 20, отличающийся тем, что указанные соединения, содержащие фосфор, включают:
(a) по меньшей мере, фосфат формулы (IV), где y=2; и
3
4
(b) HPO; и
при этом указанные нитратные соли включают, по меньшей мере, нитратную соль формул (XXVII) - (XXVIII).
24. Способ по п. 21, отличающийся тем, что указанные соединения, содержащие фосфор, включают:
2
4
(a) KHPO и
3
4
(b) HPO; и
3
2
3
2
3
2
2
при этом указанные нитратные соли включают Ba(NO), Ca(NO) или Mn(NO)·4HO.
25. Способ по п. 20, отличающийся тем, что указанные соединения, содержащие фосфор, включают:
(a) по меньшей мере, фосфат формулы (V) или (XV), где y и v равны 2; и
3
4
(b) НРО;
и при этом указанные нитратные соли включают, по меньшей мере, нитратную соль формулы (XXVI).
26. Способ по п. 23, отличающийся тем, что указанные соединения, содержащие фосфор, включают:
4
4
2
2
7
2
2
7
(a) BaHPO, CaHPO, BaPO или CaPO и
3
4
(b) HPO;
3
и при этом указанные нитратные соли включают KNO.
27. Способ по п. 20, отличающийся тем, что указанные соединения, содержащие фосфор, включают:
(a) по меньшей мере, фосфат формулы (VI), где y = 3; и
3
4
(b) HPO;
и при этом указанные нитратные соли включают, по меньшей мере нитратную соль формулы (XXVI).
28. Способ по п. 25, отличающийся тем, что указанные соединения, содержащие фосфор, включают:
4
2
(a) MnPO·qHO; и
3
4
(b) HPO;
3
и при этом указанные нитратные соли включают KNO.
29. Способ по п. 20, отличающийся тем, что дополнительно включает стадию, на которой смешивают инертный носитель с указанными соединениями, содержащими фосфор, и указанными соединениями, не содержащими фосфор, при этом инертный носитель смешивают до, во время или после указанного смешивания и нагревания соединений и причем указанный инертный носитель содержит силикаты, алюминаты, уголь, оксиды металлов и их смеси.
30. Способ получения катализатора, включающий следующие стадии, на которых:
(a) объединяют соединение, содержащее фосфор, нитратную соль, фосфорную кислоту и воду с образованием влажной смеси, при этом молярное отношение фосфора и катионов, как в указанном соединении, содержащем фосфор, так и в указанной нитратной соли, составляет приблизительно 1,
(b) прокаливают указанную влажную смесь постадийно при приблизительно 50, приблизительно 80, приблизительно 120 и при приблизительно от 450 до приблизительно 550°C с получением высушенного твердого вещества, и
(c) измельчают и просеивают указанное высушенное твердое вещество до размера от приблизительно 100 до приблизительно 200 мкм с получением указанного катализатора.
4
2
3
4
2
3
3
4
31. Способ по п. 30, отличающийся тем, что указанное соединение, содержащее фосфор, представляет собой MnPO·qHO, а указанная нитратная соль - KNO и при этом молярное соотношение MnPO·qHO:KNO:НРО составляет приблизительно 0,3:1:1, на безводной основе.
2
2
7
3
2
2
7
3
3
4
32. Способ по п. 30, отличающийся тем, что указанное соединение, содержащее фосфор, представляет собой CaPO, а указанная нитратная соль - KNO, и при этом молярное соотношение CaPO:KNO:НРО составляет приблизительно 1,6:1:1.
33. Способ по п. 30, отличающийся тем, что за указанной стадией объединения следует стадия нагревания указанной влажной смеси до приблизительно 80°С при перемешивании почти до полного высушивания с образованием влажного твердого вещества и дополнительно при этом указанная влажная смесь со стадии (b) - влажное твердое вещество.
2
4
3
2
3
2
2
4
3
4
34. Способ по п. 33, отличающийся тем, что указанное соединение, содержащее фосфор,  представляет собой KHPO, при этом указанная нитратная соль -  Ba(NO) и при этом молярное соотношение Ba(NO):KHPO:НРО составляет приблизительно 3:1:4.
2
4
3
2
2
3
2
2
2
4
3
4
35. Способ по п. 33, отличающийся тем, что указанное соединение, содержащее фосфор,  представляет собой KHPO и указанная нитратная соль - Mn(NO)·4HO и при этом молярное соотношение Mn(NO)·4HO:KHPO:НРО составляет приблизительно 1:1,5:2.
36. Способ получения катализатора, включающий стадии, на которых
2
2
7
2
4
(a) объединяют СаРО и KHPO в молярном соотношении приблизительно 3:1 с образованием твердой смеси, и
(b) прокаливают указанную твердую смесь постадийно при приблизительно 50, приблизительно 80, приблизительно 120 и при приблизительно от 450 до приблизительно 550°С с получением указанного катализатора.